(57)【特許請求の範囲】
【請求項１】
液状ビヒクル中の粒子分散体であって、
（ａ）水、有機溶媒、およびそれらの組合わせからなる群から選択される液状ビヒクルと、
（ｂ）前記液状ビヒクルに少なくとも実質的に不溶性である粒子と、
（ｃ）少なくとも１つの前記液状ビヒクルに可溶性のセグメントと、少なくとも１つの前記液状ビヒクルに不溶性のセグメントとを有する重合体分散剤とを含み、
（ｄ）前記少なくとも１つの不溶性セグメントは、それ自身で橋かけするか、あるいは少なくとも１つの橋かけ可能な成分と橋かけするかして橋かけ結合を形成する橋かけ可能な部位を有し、それにより粒子が前記不溶性セグメントおよび前記橋かけ結合によって形成されるカプセル化網目に捕獲され、前記橋かけ可能な成分は、前記液状ビヒクルに少なくとも実質的に不溶性であり、多官能性モノマー、多官能性オリゴマー、多官能性ポリマーからなる群から選択される
ことを特徴とする分散体。
【請求項２】
該ビヒクルが少なくとも水５０重量％を含むことを特徴とする請求項１に記載の分散体。
【請求項３】
該粒子が顔料を含むことを特徴とする請求項１に記載の分散体。
【請求項４】
該少なくとも１つの重合体不溶性セグメント上の該橋かけ部分が水酸化物基を含み、かつ、該分散体がさらに橋かけ可能成分としてジイソシアナートを含むことを特徴とする請求項１に記載の分散体。
【請求項５】
アミン、酸無水物、酸、フェノール水酸化物、ヒドロキシル、Ｎ−メチロール、アルデヒド、アセトアセトキシ、イソシアナート、エポキシド、エステル、イソシアナート、ラジカル開始剤、アルデヒド、活性アリル、および水からなる群から選択される橋かけ部分を有する橋かけ成分をさらに含むことを特徴とする請求項１に記載の分散体。
【請求項６】
該重合体分散剤の該少なくとも１つの不溶性セグメント上にある該橋かけ可能部分を、エポキシ、ヒドロキシル、酸無水物、酸、環状炭酸エステル、活性アリル、アミン、シラン、ケイ酸塩、シラノール、シリコーン、およびイミンからなる群から選択することを特徴とする請求項１に記載の分散体。
【請求項７】
橋かけを促進するための触媒をさらに含むことを特徴とする請求項１に記載の分散体。
【請求項８】
前記触媒を、２，２．２−ジアミノビシクロオクタン、ジブチルスズジラウレート、トリブチルアミン、トリオクチルアミン、トリドデシルアミン、およびジメチルドデシルアミンからなる群から選択することを特徴とする請求項７に記載の分散体。
【発明の詳細な説明】
【０００１】
（発明の背景）
本発明は、液状ビヒクル中粒子の分散体に関し、さらに詳細には、粒子が橋かけ重合体マトリックス中でからみ合っている分散体に関する。
【０００２】
液状ビヒクル中の粒子の分散体は、コーティング（例えば、塗料およびインキ）、磁気または光学記録媒体（例えば、テープおよびディスク）、化粧品（例えば、口紅およびマニキュア液）、農業（例えば、殺虫剤）、製薬、その他広汎な産業および工程で通常使用されている。さらに、濃縮した形態（遠心分離した後上澄み液を移す等して得られる）の分散体は、色つけ、繊維着色、成形樹脂の着色、フレキソ版への顔料供給およびその他様々な適用に有用である。
【０００３】
予想されるように、これらの分散体は非常に多様である。しかし、一般的に言って、これらの分散体はいずれも液状ビヒクル（水、有機溶媒、またはこの２つを組合わせたもの等）および何らかのタイプの粒子（顔料、薬学活性化合物、金属薄片、中空ガラス球、分離した重合体粒子など等）を含有している。常にとは限らないが一般に、粒子が液状ビヒクル中で懸濁状態を維持するのを助けるため、すなわち粒子が液体中で沈降するのを防ぐために分散剤を使用する。多くの場合、使用する分散剤は重合体である。
【０００４】
当業界では一連の限定条件下の液体から粒子が沈降することがないように分散体の安定性を改良することに向けた多大の努力が払われてきた。努力する理由は、分散体安定性の改良によって、永い貯蔵寿命を有する製品、より厳しい貯蔵条件（例えば、極端な温度循環）に耐えられる製品、輸送または使用中の取り扱いが容易または費用が掛からない製品、品質がより均一で一貫している製品、およびより大きな調合の許容範囲を提供する製品とすることができるからである。
【０００５】
これまでの分散安定性改良努力としては、分散体を製造するために用いる工程の改良、新しい分散剤の開発、分散剤と個々の液体ビヒクル調合物間の相互作用探究が挙げられる。最近は分散安定性を改良するために粒子、特に粒子表面、を変性することに向けた研究がかなり多く行われている。例えば、当業界の最近の進歩によって、被覆粒子、表面を化学的に変性した粒子、分散剤と共有結合で結合している粒子の出現を見ている。
【０００６】
努力の多くは大体の適用分野で分散安定性改良を果たしているが、特定の適用分野では役に立っていない努力もある。例えば、インキジェット印刷用として使用する顔料分散体は、非常に独特で過酷な要求項目を有する。インキジェット印刷は、ノンインパクト型および非接触型印刷方法であって電子信号によってインキの小滴を生成し、それを、紙、透明フィルム、プラスチックス、金属、織物等広汎な基材上に配置する。一般に、インキは、熱式または圧電式射出技術を使用して非常に小さい複数のノズルがある印字ヘッドから射出される。インキジェット印刷においては、インキ成分が貯蔵中のみならず発射サイクルが繰り返される間もずっと安定したままであること、それらが印字ヘッドの製造に用いた成分と影響し合わないこと、それらがノズルの穴を詰まらせないこと、それらが印字ヘッドに使用しているオリフィス板または抵抗器上に膜を張らないことが肝要である。さらに、かかる印刷は事務所の周辺で行うことが多いので上記インキは水性分散体である傾向がある。
【０００７】
（発明の概要）
最も広い意味で本発明は、
（ａ）水、有機溶媒、およびそれらの組合わせからなる群から選択される液状ビヒクルと、
（ｂ）該液状ビヒクルに少なくとも実質的に不溶性である粒子と、
（ｃ）少なくとも１つの該液状ビヒクル可溶性のセグメントと少なくとも１つの該液状ビヒクル不溶性のセグメントとを有する重合体分散剤とを含み、
（ｄ）前記少なくとも１つの不溶性セグメントは、少なくとも実質的に該液状媒体に不溶性であり、かつ、それ自体、多官能性モノマー、多官能性オリゴマー、および多官能性重合体からなる群から選択される少なくとも１つの橋かけ可能な成分に橋かけして粒子を捕捉するカプセル化網目を形成する橋かけ部分を有する分散体を提供する。
【０００８】
さらなる実施形態において、該分散体にはまた橋かけ反応を促進するための触媒を含有させることもできる。粒子は有機のものであっても無機のものであってもよく、粒子は分散剤と共有結合で結合していてもしていなくてもよい。
【０００９】
（実施形態の詳細な説明）
本発明の分散体は、本質的に、液状ビヒクルと、粒子と、粒子を捕捉するために橋かけしてある分散剤用重合体とを含む。さらなる実施形態においては、この分散体は橋かけ成分および触媒を含有していてもよい。分散体の最終用途によっては、通常個々の応用で重要であるように、様々な添加剤および補助剤を分散体中に使用する。
【００１０】
（液状ビヒクル）
液状ビヒクルは、本発明の不可欠な成分であり、水性または非水性であって、水、有機溶媒またはそれらの組合わせを含有することができる。液体の個々のタイプと量は分散体の個々の最終用途によって容易に決定される。例えば、塗料工業では溶剤系と水性両方の、塗料、ステイン、コーティングを利用する。インキジェットインキ用としては、ビヒクルは一般に水と少なくとも１種類の水溶性有機溶媒、最も普通にはピロリドンまたは多価アルコールまたはその両方、の混合物を含む。一般的に言えば、（環境、コスト、健康と安全の理由で）できる限り水性分散体の利用を強く優先すべきである。したがって、水性液状ビヒクル（すなわち、少なくとも５０重量％の水を含む液状ビヒクル）が本発明の好ましい実施形態である。
【００１１】
（粒子）
粒子は本発明にとって必要なものであるが、その粒子のタイプと組成は特に重要ではなく、分散体を適用する究極な最終用途に大きく依存する。定義により、粒子は少なくとも実質的に液状ビヒクルに不溶性である。もしそれらが可溶性であれば得られる混合物は分散体というよりむしろ溶液である。その一般的な制限は別として、粒子は有機物、無機物またはそれらの混合物であり得る。適当な粒子の例としては、顔料、不溶性染料、金属粒子、生物学活性化合物、薬学活性化合物、重合体粒子、中空ガラス球等がある。
【００１２】
粒子径は分散安定性に対する影響があり得る。一般的に、通常粒子が小さいほどより安定な分散体を生み出し、ブラウン運動が粒子の凝集または沈降を防ぐ助けとなる。粒子径の小さい顔料はまた最大の着色力をつくりだすので顔料分散体を使用する用途には望ましい。粒子径は実質的には分散体に所望される最終用途によって変化する。例えばインキジェットインキ用としては、有用な粒子径は０．００５ミクロンから１５ミクロンの範囲である。塗料では粒子径は７５ミクロンから１００ミクロンの大きさであり、その他のコーティングでは粒子は数百ミクロンまであり得る。当分野の技術者であれば所望する用途に対する適切な粒子径は容易に決定することができる。
【００１３】
金属（銅、鉄、鋼、アルミニウム、合金等）または金属酸化物（例えば、シリカ、アルミナ、チタニア）の微細粒子は本発明を実行するために使用することができる。例えば、金属および金属酸化物は磁気および／または光学記録媒体の製造に適している。さらに、コーティングへの応用では、「真珠光沢」仕上げにするために金属薄片を顔料と共に利用するものもある。
【００１４】
分散体に使用する粒子の量は本発明にとっては重要ではなく、適用する最終用途で所望される量とすることができる。例えば、塗料、インキ、および化粧品は、反応性が高い薬用または農業用の化合物の分散体と比較すると、重量基準でかなり高い粒子濃度が必要となる。好ましい実施形態における粒子としては顔料が含まれる。
【００１５】
（重合体分散剤）
重合体分散剤の機能は不溶性の粒子を液状ビヒクルに分散させることである。構造重合体が特に好ましい。「構造重合体」という用語は、ランダム構造を持たない重合体を意味する。言い方を変えれば、「構造重合体」という用語は、セグメントまたは領域に含まれるモノマーのタイプ、アイデンティティーおよび／または挙動に基づいて識別が可能かつ明確なセグメントまたは領域を有する重合体を意味する。常にとは限らないが一般的には、そのようなセグメントは疎水性であるかまたは親水性であることを特徴とする。
【００１６】
構造重合体の例としては、ブロック重合体、グラフト重合体、先細（テーパード）重合体、枝分れ重合体がある。本発明で使用するのに特に好ましい構造重合体分散剤はブロック共重合体およびグラフト共重合体である。構造重合体は、ランダム重合体と対比して、かかる重合体中に所望の官能基を持つセグメントを生成させるのが容易であることから特に好ましい。不溶性の主鎖と可溶性の側鎖を有するグラフト重合体は特に好ましい。かかる重合体は当業界でよく知られている技術によって製造することができる。例えば、ブロック重合体はよく知られているグループ移動重合技術を用いて製造できるし、グラフト重合体は連鎖移動剤を用いて調製できる。特に好ましい重合体を調製するための特定条件については実施例で明らかにする。
【００１７】
構造とは関わりなく、重合体分散剤は、液状ビヒクルに可溶性の１つまたは複数のセグメントと、ビヒクルに不溶性の１つまたは複数のセグメントを含有しなければならない。そういうものなので、この重合体は液状ビヒクルに親和性のある領域またはセグメント、および、液状ビヒクルに忌避性のある領域またはセグメントを有する。液体中に入れると重合体は、その液体に忌避性の１つまたは複数のセグメントがひとかたまりになってその液体とは反対方向に作用する「コア」を形成し、ビヒクルに親和性の１つまたは複数のセグメントがそのコアから一列に整列するようにそれ自身が自然に配向する傾向がある。粒子は不溶性であり、したがって、これも液体に対して忌避性を有し、重合体の配列によって形成された「コア」の中に移行する傾向がある。
【００１８】
一般的に言えば、不溶性粒子がこの液体のない「コア」内に隔離されているのは比較的満足な状態である。しかしながら、温度変化や液状ビヒクルの組成の変化等、ある条件のもとでは粒子はコアから移動する傾向があり、凝集および沈殿が起こりうる。本発明は、不溶性の重合体セグメントを橋かけし、液状ビヒクルの組成変化、温度変化、およびその他の分散体を不安定にすることが知られている要因の変化に対して極めて耐性のある粒子を取り巻く網目またはマトリックスを形成することによってこの問題に対処するものである。粒子は不溶性重合体セグメントと橋かけ結合によって形成された網目中に補足される。橋かけ結合は非常に安定で粒子が重合体によって形成された「コア」を抜け出すのを効果的に防ぐ。可溶性重合体セグメントは液状ビヒクル中に一列になり、液体と反対方向に作用する「コア」から離れたままになっている。分散安定性を改良するために粒子を重合体分散剤と共有結合で結合する必要はない。しかしながら、本発明に関わる分散体は、粒子が、橋かけマトリックス内に捕捉されていることに加えて、重合体に共有結合で結合もしている状況を除外するものではない。
【００１９】
分散剤の可溶性セグメントおよび不溶性セグメントのモノマー組成は、もちろん、その分散体に選択した液状ビヒクルに依存する。水性ビヒクルを選択した場合は、可溶性セグメントは親水性モノマーを含有し、不溶性セグメントは疎水性モノマーを含有するであろう。非水性ビヒクル（すなわち、主として有機溶媒を含有するもの）を選択した場合は、その逆が当てはまる。したがって、関連付けを容易にするために、有用なモノマーを疎水性または親水性に大まかに分類することができ、本明細書ではそのように類別する。また、特に水性分散体については、当分野で知られているように、可溶性セグメントに用いるモノマーを塩にして溶解性を導入することも可能である。可溶性セグメントの正確な組成がどうであれ、このセグメントは、重合体分散剤（またはその塩）全体が液状ビヒクルに溶解できるようにするものであることが重要である。
【００２０】
疎水性および親水性モノマーは当業者にはよく知られているものである。特に有用な疎水性モノマー（非水性ビヒクルに可溶性である）としては以下のものが含まれる。
【００２１】
１）メチル、エチル、ブチル、プロピル、イソブチル、ヘキシル、２−エチルヘキシル、ノニル、ラウリル、イソボルニル、ベンジルのアクリル酸エステルおよびメタクリル酸エステルなど、アルキル基に炭素原子１個〜１２個および／またはアリール基に６個〜１２個の炭素原子を有するアルキル、アリール、およびアルキルアリールのアクリル酸エステルまたはメタクリル酸エステル
２）スチレン、アルファメチルスチレン、ビニルトルエン等、重合可能な芳香族ビニルモノマー
３）イソプレン、ブタジエン等の脂肪族炭化水素モノマー
【００２２】
特に有用な親水性モノマー（すなわち、水溶解性を付与できるもの）には、（１）アクリル酸、メタクリル酸、アクリルアミドメチルプロパンスルホン酸、イタコン酸、マレイン酸、スチレンスルホン酸などの酸モノマー、（２）２−ジメチルアミノエチルメタクリル酸エステル、２−ジメチルアミノエチルアクリル酸エステル、２−ジエチルアミノエチルメタクリル酸エステル、２−ジエチルアミノエチルアクリル酸エステルなどのアミン含有モノマー、および、（３）次の一般式のオリゴエーテル部分を有するモノマーがある。
【００２３】
ＣＨ２＝ＣＲＣ（Ｏ）Ｏ（ＣＨ２ＣＨ２Ｏ）ｎＲ１
上式中、ＲはＨまたはメチルであり、Ｒ１は炭素原子１個から４個のアルキル、炭素原子６個から１２個のアリール、またはアルキルアリールであり、ｎは１から２０である。例としては、エトキシエチルメタクリル酸エステル、ブトキシエチルメタクリル酸エステル、エトキシトリエチレンメタクリル酸エステル、メトキシポリエチレングリコールメタクリル酸エステル、２−エトキシトリエチレングリコールメタクリル酸エステルなどがある。
【００２４】
モノマーを可溶性にするためにはそれらを中和する必要があるかもしれない。酸モノマーを中和するのに適する試薬としては、モノメチルアミン、ジメチルアミン、トリメチルアミン、モルホリン、ｎ−メチルモルホリン；ジメチルエタノールアミン（ＤＭＥＡ）、メチルジエタノールアミン、モノエタノールアミン、ジエタノールアミン、トリエタノールアミンなどのアミノアルコール類；ピリジン、水酸化アンモニウム；水酸化テトラメチルアンモニウム、水酸化テトラエチルアンモニウムなどのテトラアルキルアンモニウム塩類；水酸化リチウム、水酸化ナトリウム、水酸化カリウムなどのアルカリ金属水酸化物類、アミノプロパノールなどがある。アミンモノマーは、酢酸、ギ酸、シュウ酸、ジメチロールプロピオン酸、塩酸、ｐ−トルエンスルホン酸、ベンゼンスルホン酸、硝酸、クエン酸、など無機酸および有機酸；塩化物、フッ化物、臭化物などのハロゲン；硫酸、硝酸、リン酸など無機酸などで中和する。アミノ基をテトラアルキルアンモニウム塩に転化することもまた可能である。あるいは、アミン官能基は、塩化ベンジル、硫酸ジメチル、塩化メチルなどの試薬を用いて第四級化することにより水溶性にすることができる。
【００２５】
オリゴエーテル部分を含有するモノマーのオキシエチレン単位の数ｎによって、重合体は、わずかにまたは完全に、水溶性となり得る。重合体の溶解性はオキシエチレン単位の数が増加するにしたがって増大する。オリゴエーテル部分を有するモノマーは、Ｔｇ等の重合体分散剤の物理的性質を調節するのに都合よく使用することができる。
【００２６】
本発明に従えば重合体の不溶性セグメントは橋かけ可能な官能基部分を有する。分散剤の不溶性セグメントはしたがってそれ自身または適当な橋かけ官能基を有する追加の橋かけ化合物（例えば、モノマー、オリゴマー、または重合体）と橋かけが可能である。表１には分散剤の不溶性セグメントに導入する適当な官能基および橋かけ化合物中に存在する相手方の橋かけ基の名前を記載してある。
【００２７】
【表１】
0003631140.tif 000002
【００２８】
特に好ましい橋かけの組合わせは、エポキシ部分とアミン、ヒドロキシル部分とイソシアナート、およびシラン部分とそれら自身である。上記したように、官能基と橋かけ基は、適当なモノマーを選択するか、または、好ましくは適当な基を有する別の橋かけ化合物を分散体中に加えることによって、重合体分散剤の不溶性セグメントに組み込むことができる。有用な橋かけ化合物とは、液状ビヒクルに不溶性であって、液状ビヒクルの主要成分と顕著な反応はしないものを指す。水性分散体に対して有用な橋かけ化合物としては、ジアクリル酸エステル、ジイソシアナート、ｍ−テトラメチルキシレンジイソシアナート（「ｍ−ＴＭＸＤＩ」）、ヘキサメチレンジイソシアナート三量体（「ＨＭＤＩ」）、およびイソホロンジイソシアナート三量体（「ＩＰＤＩ」）がある。ｍ−ＴＭＸＤＩは特に好ましい。
【００２９】
本発明に関わる分散体は、従来技術の分散体と基本的に同様の方法で製造する。粒子を選択した分散剤と前もって混ぜた後、適当な分散装置（例えば、メディアミル、アトライター、２本ロールミルなど）に入れて十分に混合する。次に橋かけ反応が起こるので、橋かけ化合物（使用する場合は）を混合物に加える。橋かけ反応を促進するために、触媒を加えることおよび／または混合物の温度を上げることが望ましい場合もある。有用な触媒となりうるものは、その液体に可溶性または不溶性のどちらでもよく、橋かけする基によって選択する。イソシアナートとヒドロキシタイプの橋かけ反応に対する適当な触媒（水系に対して）としては、ジブチルスズジラウレート（「ＤＢＴＤＬ」）、トリブチルアミン（「ＴＢＡ」）トリオクチルアミン、トリドデシルアミン、ジメチルドデシルアミンなどがある。ＤＢＴＤＬおよびＴＢＡは水性分散体に対して特に好ましい。非水系に対しては、２，２，２−ジアミノビシクロオクタン（「ＤＡＢＣＯ」）を触媒として使用することができる。
【００３０】
（その他の材料）
本発明に関わる分散体はまた、個々の最終用途によって、その他の材料または添加剤を含有してもよい。例えば、界面活性剤は、塗料またはインキ等コーティングにおいて表面張力を変えるため並びに基材への浸透を最大にするために（特にインキの適用に対して）よく使用する。しかしながら、界面活性剤は競うように粒子（すなわち、顔料）に向かうことがあり、したがって分散体を不安定化させることがあるので通常は界面活性剤の選択には注意を払わなければならない。しかしながら、本発明に従って粒子の捕捉を行えば、界面活性剤を選択する幅は拡大するはずである。
【００３１】
殺菌剤も微生物の繁殖を防ぐために分散体にはよく使用する。ＥＤＴＡ等の金属イオン封鎖剤もまた、重金属不純物の心身に有害な作用を取り除くためによく使用される。その他よく使う添加剤には、分散体の所望される最終用途に応じて、湿潤剤、粘度調整剤、結合剤、コーティング助剤、シックナーなどがある。
【００３２】
（実施例）
ここで本発明を、限定するものではないが、以下の実施例によってさらに説明する。ただし、部および百分率は他に明記しないかぎり重量基準によるものとする。
【００３３】
実施例１
この実施例ではアニオン系親水性側鎖と疎水性の主鎖を有するグラフト共重合体の合成、分散およびカプセル化について説明する。
【００３４】
熱電対、スターラー、複数の滴下漏斗、還流冷却器、および反応中窒素を吹き込む手段を施した２リットルのフラスコに下表の成分を仕込んでマクロモノマーを調製した。
【００３５】
【表２】
0003631140.tif 000003
【００３６】
分割１を約１５分の間に還流温度まで加熱した。分割２を十分に混ぜて全部を一気に加え、その組成物を還流温度で５分間保持した。分割２を入れてあった容器を分割３ですすぎ、次いでそれを反応容器に加えた。反応容器を還流温度に維持したまま、分割４と分割５を同時にその容器に加えた。分割４については、始めの５４．８％を９０分かけて加え、残りの４５．２％は２４０分かけて加えた。分割５については、始めの６７％を１２０分かけて加え、残りの３３％はあとの１２０分で加えた。分割４と分割５を容器に加え終わった後、さらに４５分間還流保持して反応を行い、続いて室温まで冷却した。
【００３７】
得られたマクロモノマーの溶液は固形分約５０％を有し、メタクリル酸メチル６０％とメタクリル酸４０％を含有していた。この重合体は、およその重量平均分子量３１００と、数平均分子量２０００を有している。
【００３８】
上のように装置をつけた１０リットルのフラスコに次表の組成物を仕込んで前記マクロモノマーからグラフト共重合体を調製した。
【００３９】
【表３】
0003631140.tif 000004
【００４０】
分割１を約２０分の時間をかけて還流温度まで加熱した。分割２を混ぜて、等量の２つに分割し、反応容器に仕込んだ。始めの半分を加えた後、１０分間還流させて反応を続け、後の半分を加えた。分割２の後の半分を加えた後、１０分間還流させて反応を続けた。反応容器内で還流を持続したまま、分割３と分割４を反応容器中に同時に加えた。分割３は１８０分かけて加え、分割４は２４０分かけて加えた。分割３と分割４の添加が完了した後、分割５を、還流温度を維持したまま、１５分かけて反応容器に加えた。分割５の添加が完了した後、反応混合物の還流を１２０分間持続させ、次いで室温まで冷却した。
【００４１】
得られたグラフト共重合体溶液は約６３重量％の固形分を有し、以下の全体的なおおよその組成を有していた。アクリル酸２−エチルヘキシル３３．２５％、アクリル酸ヒドロキシエチル３６．７５％、メタクリル酸メチル１８％、およびメタクリル酸１２％。この物質は、約２１，０００の重量平均分子量と約７，８００の数平均分子量を有していた。
【００４２】
次表の成分を０１−アトライターメディアミルに仕込んで水性顔料分散体を調製した。
【００４３】
【表４】
0003631140.tif 000005
【００４４】
グラフト共重合体を中和剤（ＡＭＰ）および脱イオン水と混ぜて分割１を作り上げた。分割１の材料を分割２中の材料と混合し、その組成を０１−アトライター中１００°Ｆ（約３８℃）、５００ｒｐｍで１６時間混練した。均一で透明な水性顔料分散体が形成され、それは安定で解膠されており、７．５〜８．５のｐＨ範囲を有していた。この分散体は顔料１５％と重合体１０％を含有する。
【００４５】
この物質を、主鎖中のヒドロキシル基と疎水性ジイソシアナート／触媒系との間の橋かけ反応が伴うカプセル化反応に使用した。
【００４６】
【表５】
0003631140.tif 000006
【００４７】
上記の成分を一緒に混合し、よく混ぜながら、６時間にわたって４０℃〜５０℃に加熱した。この時間の経過後、この混合物を室温まで冷却し、凝集安定性の試験をした。カプセル化した顔料分散体とカプセル化してない顔料分散体の両方の試料を、水中のブチルセロソルブ等、異なる濃度の相容れないビヒクル中に、試料０．５ｇを加えることによって凝集の試験を行ったところ、カプセル化してない分散体は凝集した。カプセル化した試料ははるかに破壊的なビヒクル調合物（しばしばブチルセロソルブ１００％中）においても安定であった。
【００４８】
実施例２
この実施例では非イオン系親水性側鎖と疎水性の主鎖を有するグラフト共重合体の合成、分散およびカプセル化について説明する。
【００４９】
次表の成分を上のように装置をつけた１リットルのフラスコに仕込んでグラフト共重合体溶液を作製した。
【００５０】
【表６】
0003631140.tif 000007
【００５１】
分割１を約２０分間で還流温度まで加熱した。分割２と分割３を反応容器中の還流を持続している間に同時に反応容器に加えた。分割２は１８０分かけて加え、分割３は２４０分かけて加えた。分割２と分割３の添加が完了した後、分割４を、還流温度を持続させながら、１５分かけて反応容器に加えた。分割４の添加が完了した後、反応混合物の還流を１２０分間持続させ、次いで室温まで冷却した。
【００５２】
得られたグラフト共重合体溶液は約４０重量％の固形分を有し、以下の全体的なおおよその組成を有していた。アクリル酸ｎ−ブチル１９％、アクリル酸ヒドロキシエチル２１％、およびビソマー（Ｂｉｓｏｍｅｒ）Ｓ２０Ｗ６０％。この物質は、約１２，３００の重量平均分子量と約５，７００の数平均分子量を有していた。
【００５３】
次表の成分を０１−アトライターメディアミルに仕込んで水性顔料分散体を調製した。
【００５４】
【表７】
0003631140.tif 000008
【００５５】
グラフト共重合体を脱イオン水と混ぜて分割１を作り上げた（中和剤は不必要）。分割１の材料を分割２中の材料と混合し、その組成を０１−アトライター中１００°Ｆ（約３８℃）、５００ｒｐｍで１６時間混練した。均一で透明な水性顔料分散体が形成され、それは安定で解膠されており、２〜４のｐＨ範囲を有していた。この分散体は顔料１５％と重合体１０％を含有する。
【００５６】
この物質を、主鎖中のヒドロキシル基と疎水性ジイソシアナート／触媒系との間の橋かけ反応が伴うカプセル化反応に使用した。
【００５７】
【表８】
0003631140.tif 000009
【００５８】
上記の成分を一緒に混合し、よく混ぜながら、６時間にわたって４０℃〜５０℃に加熱した。この時間の経過後、この混合物を室温まで冷却し、凝集安定性の試験をした。カプセル化した顔料分散体とカプセル化してない顔料分散体の両方の試料を、実施例１におけるように凝集安定性の試験にかけた。カプセル化した試料ははるかに破壊的なビヒクル調合物においてもカプセル化してない試料と比較して安定であった。
【００５９】
実施例３
この実施例ではカチオン系親水性側鎖と疎水性の主鎖を有するグラフト共重合体の合成、分散およびカプセル化について説明する。
【００６０】
次表の成分を上のように装置をつけた１リットルのフラスコに仕込んでグラフト共重合体溶液を作製した。
【００６１】
【表９】
0003631140.tif 000010
【００６２】
分割１を約２０分の時間をかけて還流温度まで加熱した。分割２を等量の２つに分割し、１０分間空けて分割１に加えた。分割２の後の半分を加え終えた後、１０分間還流させて反応を続けた。反応容器内で還流を持続したまま、分割３と分割４を反応容器中に同時に加えた。分割３は１８０分かけて加え、分割４は２４０分かけて加えた。分割３と分割４の添加が完了した後、分割５を、還流温度を維持したまま、１５分かけて反応容器に加えた。分割５の添加が完了した後、反応混合物の還流を１２０分間持続させ、次いで室温まで冷却した。
【００６３】
得られたグラフト共重合体溶液は約６５重量％の固形分を有し、以下の全体的なおおよその組成を有していた。アクリル酸２−エチルヘキシル３３％、アクリル酸ヒドロキシエチル３７％、およびＤＭＡＥＭＡマクロモノマー３０％。この物質は、約７３３７の重量平均分子量と約３２５２の数平均分子量を有していた。
【００６４】
次表の成分を０１−アトライターメディアミルに仕込んで水性顔料分散体を調製した。
【００６５】
【表１０】
0003631140.tif 000011
【００６６】
グラフト共重合体を０．１Ｎ  ＨＣｌで中和して分割１を作り上げた。分割１の材料を分割２中の材料と混合し、その組成を０１−アトライター中１００°Ｆ（約３８℃）、５００ｒｐｍで１６時間混練した。均一で透明な水性顔料分散体が形成され、それは安定で解膠されており、２〜４のｐＨ範囲を有していた。この分散体は顔料１５％と重合体１０％を含有する。
【００６７】
この物質を、主鎖中のヒドロキシル基と疎水性ジイソシアナート／触媒系との間の橋かけ反応が伴うカプセル化工程に使用した。
【００６８】
【表１１】
0003631140.tif 000012
【００６９】
上記の成分を一緒に混合し、よく混ぜながら、６時間にわたって４０℃〜５０℃に加熱した。この時間の経過後、この混合物を室温まで冷却し、凝集安定性の試験をした。カプセル化した顔料分散体とカプセル化してない顔料分散体の両方の試料を、実施例１におけるように凝集安定性の試験にかけた。カプセル化した試料はカプセル化してない試料よりも安定であった。
【００７０】
実施例４
この実施例ではアニオン系親水性ブロックと疎水性のブロックを有するブロック共重合体の合成、分散およびカプセル化について説明する。
【００７１】
次表の成分を上のように装置をつけた１リットルのフラスコに仕込んでグラフト共重合体溶液を作製した。
【００７２】
【表１２】
0003631140.tif 000013
【００７３】
分割１を反応器に入れ、約２０分の時間をかけて還流温度まで加熱した。分割２を一気に分割１に加え、５分間反応させた。分割３と分割４をそれぞれ十分かきまぜ、反応容器内で還流を持続したまま、反応容器中に同時に加えた。分割３は２４０分かけて加え、分割４は２７０分かけて加えた。分割３と分割４の添加が完了した後、反応混合物を少なくとも３０分間持続させ、次いで室温まで冷却した。
【００７４】
得られたブロック共重合体溶液は約６０重量％の固形分を有し、以下の全体的なおおよその組成を有していた。メタクリル酸２−エチルヘキシル３３％、メタクリル酸ヒドロキシエチル３６％、メタクリル酸メチル１８％、およびメタクリル酸１２％。
【００７５】
次表の成分を０１−アトライターメディアミルに仕込んで水性顔料分散体を調製した。
【００７６】
【表１３】
0003631140.tif 000014
【００７７】
グラフト共重合体をＡＭＰで中和して分割１を作り上げた。分割１の材料を分割２中の材料と混合し、その組成を０１−アトライター中１００°Ｆ（約３８℃）、５００ｒｐｍで１６時間混練した。均一で透明な水性顔料分散体が形成され、それは安定で解膠されており、２〜４のｐＨ範囲を有していた。この分散体は顔料１５％と重合体１０％を含有する。
【００７８】
この物質を、疎水性ブロック中のヒドロキシル基と疎水性ジイソシアナート／触媒系との間の橋かけ反応が伴うカプセル化反応に使用した。
【００７９】
【表１４】
0003631140.tif 000015
【００８０】
上記の成分を一緒に混合し、よく混ぜながら、６時間にわたって４０℃〜５０℃に加熱した。この時間の経過後、この混合物を室温まで冷却し、実施例１におけるように凝集安定性の試験にかけ、同様の結果を得た。
【００８１】
実施例５
この実施例では実施例１および実施例４で見られるものと同分量の反応性官能基およびモノマーを含有するランダム線状共重合体の合成、分散およびカプセル化について説明する。
【００８２】
次表の成分を上のように装置をつけた１リットルのフラスコに仕込んでグラフト共重合体溶液を作製した。
【００８３】
【表１５】
0003631140.tif 000016
【００８４】
分割１を反応器に入れ、約２０分の時間をかけて還流温度まで加熱した。分割２を１分間かけて分割１に加え、反応を５分間続けた。反応容器内で還流を維持したまま、分割３と分割４を反応容器中に同時に加えた。分割３は２４０分かけて加え、分割４は３００分かけて加えた。分割３と分割４の添加が完了した後、反応混合物を少なくとも３０分間続けて還流させ、次いで室温まで冷却した。
【００８５】
得られた線状ランダム共重合体溶液は約５８重量％の固形分を有し、以下の全体的なおおよその組成を有していた。メタクリル酸２−エチルヘキシル３３％、メタクリル酸ヒドロキシエチル３６％、メタクリル酸メチル１８％、およびメタクリル酸１２％。
【００８６】
次表の成分を０１−アトライターメディアミルに仕込んで水性顔料分散体を調製した。
【００８７】
【表１６】
0003631140.tif 000017
【００８８】
この共重合体をＡＭＰで中和して分割１を作り上げた。分割１の材料を分割２中の材料と混合し、その組成を０１−アトライター中１００°Ｆ（約３８℃）、５００ｒｐｍで１６時間混練した。均一で透明な水性顔料分散体が形成され、それは安定で解膠されており、２〜４のｐＨ範囲を有していた。この分散体は顔料１５％と重合体１０％を含有する。
【００８９】
この物質を、以下のカプセル化反応に使用した。
【００９０】
【表１７】
0003631140.tif 000018
【００９１】
上記の成分を一緒に混合し、よく混ぜながら、６時間にわたって４０℃〜５０℃に加熱した。この時間の経過後、この混合物を室温まで冷却し、実施例１におけるように凝集安定性の試験にかけた。カプセル化した試料はより安定であった。
【００９２】
実施例６
この実施例では非イオン系親水性側鎖とメタクリル酸グリシジルの官能基を含有する疎水性の主鎖を有するグラフト共重合体の合成、分散およびカプセル化について説明する。これはタイプの異なる橋かけ剤を用いるカプセル化反応の例である。メタクリル酸グリシジル基は実施例１の親水性側鎖にある酸基と反応するので非イオン性親水性側鎖が必要である。
【００９３】
次表の成分を上のように装置をつけた２リットルのフラスコに仕込んでグラフト共重合体溶液を作製した。
【００９４】
【表１８】
0003631140.tif 000019
【００９５】
分割１を約２０分間で還流温度まで加熱した。分割２と分割３を反応容器中の還流を持続している間に同時に反応容器に加えた。分割２は１８０分かけて加え、分割３は２４０分かけて加えた。分割２と分割３の添加が完了した後、分割４を十分に混合し、還流温度を持続させながら、１５分かけて反応容器に加えた。分割４の添加が完了した後、反応混合物の還流を１２０分持続させ、次いで室温まで冷却した。
【００９６】
得られたグラフト共重合体溶液は約４１重量％の固形分を有し、以下の全体的なおおよその組成を有していた。アクリル酸ｎ−ブチル３０％、メタクリル酸グリシジル２０％、およびビソマー（Ｂｉｓｏｍｅｒ）Ｓ２０Ｗ５０％。この物質は、約２４０００の重量平均分子量と約９０００の数平均分子量を有していた。
【００９７】
次表の成分を０１−アトライターメディアミルに仕込んで水性顔料分散体を調製した。
【００９８】
【表１９】
0003631140.tif 000020
【００９９】
グラフト共重合体を脱イオン水と混ぜて分割１を作り上げた（中和剤は不必要）。分割１の材料を分割２中の材料と混合し、その組成を０１−アトライター中１００°Ｆ（約３８℃）、５００ｒｐｍで１６時間混練した。均一で透明な水性顔料分散体が形成され、それは安定で解膠されており、２〜４のｐＨ範囲を有していた。この分散体は顔料１５％と重合体１０％を含有する。
【０１００】
この物質を次に、主鎖中のエポキシド基と疎水性ジアミン／触媒系との間の橋かけ反応によってカプセル化した。
【０１０１】
【表２０】
0003631140.tif 000021
【０１０２】
上記の成分を一緒に混合し、よく混ぜながら、６時間にわたって４０℃〜５０℃に加熱した。この時間の経過後、この混合物を室温まで冷却し、前の実施例におけるような凝集安定性の試験を行った。カプセル化した試料は、実施例１におけるように試験したところ、カプセル化してない試料より安定であった。
【０１０３】
実施例７
２つのインキをカプセル化してない分散体とカプセル化した分散体から調製し、３つ目のインキを従来型分散体から調製して、カプセル化分散体で達成される熱サイクルに対する安定性並びにインキジェット印刷装置における印刷適性をテストした。
【０１０４】
分散体＃１は、キナクリドンマゼンタ顔料と実施例１で調製したタイプの分散剤を含有し、この分散体は、２本ロールミルの方法を用いて調製し、水に希釈して顔料１５重量％、顔料２．５部対分散剤１部となるようにした。分散体＃２は、分散体＃１を実施例１に記載した方法を用いてカプセル化したものである。分散体＃３は、従来のメタクリル系分散剤とキナクリドンマゼンタ顔料を用い、２本ロールミルの方法を用いて調製し、水に希釈して顔料１５％、顔料１．５部対分散剤１部となるようにした。ビヒクル＃１は、エトキシ化グリセリン１００グラム、１，２−ヘキサンジオール１００グラム、ジエチレングリコール１００グラム、ジオクチルスルホコハク酸ナトリウム２７グラム、および全重量が１０００グラムとする調整水を含有する。
【０１０５】
インキ＃１は、分散体＃１の１１グラムと、ビヒクル＃１の２５グラムと、全体を５０グラムにする調整水を加えて調製した。インキ＃２は、分散体＃２の１１グラムと、ビヒクル＃１の２５グラムと、全体を５０グラムにする調整水を加えて調製した。インキ＃３は、分散体＃３の１１グラムと、ビヒクル＃１の２５グラムと、全体を５０グラムにする調整水を加えて調製した。
【０１０６】
インキを次にインキジェット印刷機でテストしたところ、すべて良好に印刷できた。インキはまた４回の−２０℃〜６０℃の凍結融解サイクルにかけ、粒子径の変化を観察した。すべてのインキが平均粒子径の増加を示したが、カプセル化した試料（インキ＃２）が約２５％大きさが増加したのに対し、インキ＃１は１８７％の増加、インキ＃３は１３２％の増加であった。このデータはインキ＃２が熱サイクルに対してより安定であることを示す。
【０１０７】
実施例８
塗料製造用に適する色ベースを調製し、かかる工程に本発明を使用できることを立証した。実施例１の方法に従い、銅フタロシアニンブルー顔料を含有する分散体を調製し、混練、カプセル化した。得られた分散体を次いでｐＨ９に調製し、分散体の引き落とし見本の外観（すなわち、色相とヘーズ）、および固形分の百分率を標準試料と比較した。
【０１０８】
分散体の規格に従い、それを、ベースコートラテックス、水、シックナー、および殺菌剤と共に混合した。最後の溶液のｐＨ、着色力、および粘度をチェックし、追加の水および／またはシックナーを加えて標準粘度および着色力を維持した。